【手続補正書】
【提出日】平成26年3月26日(2014.3.26)
【手続補正１】
【補正対象書類名】特許請求の範囲
【補正対象項目名】全文
【補正方法】変更
【補正の内容】
【特許請求の範囲】
【請求項１】
イオン性官能基を有さない芳香族エチレン性不飽和単量体（Ａ）０〜２０重量％；
スルホン酸基含有エチレン性不飽和単量体（Ｂ）またはリン酸基含有エチレン性不飽和単量体（Ｃ）０．５〜３．０重量％；
非イオン性の水溶性エチレン性不飽和単量体（Ｄ）（ただし、下記単量体（Ｅ）である場合を除く）０．１〜３．０重量％；
架橋性エチレン性不飽和単量体（Ｅ）０．１〜１０重量％；
を含むエチレン性不飽和単量体を乳化重合してなる水性インクジェット用バインダー樹脂用樹脂微粒子（Ｆ）。
【請求項２】
樹脂微粒子（Ｆ）の平均粒子径が、５０〜２００ｎｍである請求項１記載の樹脂微粒子。
【請求項３】
樹脂微粒子（Ｆ）のガラス転移温度が、−２０〜４０℃である請求項１または２記載の樹脂微粒子。
【請求項４】
架橋性エチレン性不飽和単量体（Ｅ）が、アルコキシシリル基含有エチレン性不飽和単量体である請求項１〜３いずれか記載の樹脂微粒子。
【請求項５】
請求項１〜４いずれか記載の樹脂微粒子を含むインクジェットインキ。
【手続補正２】
【補正対象書類名】明細書
【補正対象項目名】発明の名称
【補正方法】変更
【補正の内容】
【発明の名称】水性インクジェット用バインダー樹脂用樹脂微粒子、およびそれを用いたインクジェットインキ
【手続補正３】
【補正対象書類名】明細書
【補正対象項目名】０００１
【補正方法】変更
【補正の内容】
【０００１】
本発明は、インキの保存安定性ならびに吐出性安定性に優れ、低温乾燥で良好な塗膜耐性（耐擦性、耐水性、耐溶剤性）を発現する水性インクジェット用バインダー樹脂用樹脂微粒子に関する。
【手続補正４】
【補正対象書類名】明細書
【補正対象項目名】０００５
【補正方法】変更
【補正の内容】
【０００５】
本発明は、インキの保存安定性ならびに吐出性に優れ、低温乾燥で良好な塗膜耐性（耐擦性、耐水性、耐溶剤性）を発現する水性インクインキ用バインダー樹脂用樹脂微粒子の提供を目的とする。
【手続補正５】
【補正対象書類名】明細書
【補正対象項目名】０００６
【補正方法】変更
【補正の内容】
【０００６】
第１の発明は、
イオン性官能基を有さない芳香族エチレン性不飽和単量体（Ａ）０〜２０重量％；
スルホン酸基含有エチレン性不飽和単量体（Ｂ）またはリン酸基含有エチレン性不飽和単量体（Ｃ）０．５〜３．０重量％；
非イオン性の水溶性エチレン性不飽和単量体（Ｄ）（ただし、下記単量体（Ｅ）である場合を除く）０．１〜３．０重量％；
架橋性エチレン性不飽和単量体（Ｅ）０．１〜１０重量％；
を含むエチレン性不飽和単量体を乳化重合してなる水性インクジェット用バインダー樹脂用樹脂微粒子（Ｆ）に関する。
また、第２の発明は、樹脂微粒子（Ｆ）の平均粒子径が５０〜２００ｎｍである第１の発明の樹脂微粒子に関する。
また、第３の発明は樹脂微粒子（Ｆ）のガラス転移温度が−２０〜４０℃である第1または第２の発明の樹脂微粒子に関する。
また、第４の発明は、架橋性エチレン性不飽和単量体（Ｅ）が、アルコキシシリル基含有エチレン性不飽和単量体である第１〜第３いずれか発明の樹脂微粒子に関する。
また、第５の発明は、第１〜第４いずれか発明の樹脂微粒子を含むインクジェットインキに関する。
【手続補正６】
【補正対象書類名】明細書
【補正対象項目名】０００７
【補正方法】変更
【補正の内容】
【０００７】
本発明により、インキの保存安定性ならびに吐出性安定性に優れ、低温温乾燥で良好な塗膜耐性（耐擦性、耐水性、耐溶剤性）を発現する水性インクジェット用バインダー樹脂用樹脂微粒子を提供できた。
【手続補正７】
【補正対象書類名】明細書
【補正対象項目名】０００８
【補正方法】変更
【補正の内容】
【０００８】
本発明の水性インクジェット用バインダー樹脂組成物は、水性インクジェット用バインダー樹脂用樹脂微粒子（Ｆ）を含み、当該樹脂微粒子（Ｆ）は、
イオン性官能基を有さない芳香族エチレン性不飽和単量体（Ａ）０〜２０重量％；
スルホン酸基含有エチレン性不飽和単量体（Ｂ）またはリン酸基含有エチレン性不飽和単量体（Ｃ）０．５〜３．０重量％；
非イオン性の水溶性エチレン性不飽和単量体（Ｄ）（ただし、下記単量体（Ｅ）である場合を除く）０．１〜３．０重量％；
架橋性エチレン性不飽和単量体（Ｅ）０．１〜１０重量％；
を含むエチレン性不飽和単量体を乳化重合してなる樹脂微粒子（Ｆ）である事を特徴とする。
まず、本発明の樹脂微粒子（Ｆ）について説明する。
本発明の樹脂微粒子（Ｆ）はイオン性官能基を有さない芳香族エチレン性不飽和単量体（Ａ）、スルホン酸基含有エチレン性不飽和単量体（Ｂ）またはリン酸基含有エチレン性不飽和単量体（Ｃ）、非イオン性の水溶性エチレン性不飽和単量体（Ｄ）、架橋性エチレン性不飽和単量体（Ｅ）をラジカル重合開始剤によって乳化重合する事で得られる。
イオン性官能基を有さない芳香族エチレン性不飽和単量体（Ａ）は乳化重合初期に粒子核形成を安定化させる働きをするものであり、その構造中にエチレン性不飽和結合を１つ有する単量体である。
【手続補正８】
【補正対象書類名】明細書
【補正対象項目名】００４７
【補正方法】変更
【補正の内容】
【００４７】
［実施例２〜７、比較例１〜８］
表１および表２に示す配合組成で、実施例１と同様の方法で合成し、樹脂微粒子（Ｆ）水分散体を得た。尚、実施例９では反応容器に仕込む乳化剤アクアロンＫＨ−１０の仕込み量を１．５部に、実施例１０では０．２部に変更して乳化重合をおこなった。得られた樹脂微粒子（Ｆ）水分散体の基礎物性として、凝集物の有無、ガラス転移温度（Ｔｇ）、平均粒子径について評価をおこなった。
【手続補正９】
【補正対象書類名】明細書
【補正対象項目名】００５０
【補正方法】変更
【補正の内容】
【００５０】
【表１】
2013028658.tif 000001
【手続補正１０】
【補正対象書類名】明細書
【補正対象項目名】００５３
【補正方法】変更
【補正の内容】
【００５３】
[実施例１３]
実施例１で得られた樹脂微粒子（Ｆ）の固形分１０部に対して、上記のシアン顔料分散液４０部、親水性溶剤としてグリセリン２０部、１，３−プロパンジオール４０部を添加し、固形分が１２％になるようにイオン交換水を加えた後、混練して水性インクジェット用インキ組成物を得た。同様の調製をマゼンタ顔料分散液、イエロー顔料分散液、ブラック顔料分散液のそれぞれについてもおこない、４色の水性インクジェット用インキ組成物を得た。
［実施例１４〜１９および比較例９〜１６］
実施例１３と同様の方法で調製して、４色の水性インクジェット用インキ組成物を得た。
［水性インクジェット用インキ組成物の評価］
上記で調製した４色の水性インクジェット用インキ組成物を、２５℃環境下でセイコーアイ・インフォテック社製ソルベントインクインクジェットプリンタColor Painter 64SPlusに充填し、上質紙に画像を印刷した。インキ組成物については、保存安定性、吐出性を評価した。印刷後、常温で上質紙を乾燥して評価用印字物を得た。これを用いて、耐擦性、耐水性、耐溶剤性の各種塗膜物性を評価した。表３および表４にその結果を示す。
【手続補正１１】
【補正対象書類名】明細書
【補正対象項目名】００５６
【補正方法】変更
【補正の内容】
【００５６】
【表３】
2013028658.tif 000002
【手続補正１２】
【補正対象書類名】明細書
【補正対象項目名】００５７
【補正方法】変更
【補正の内容】
【００５７】
【表４】
2013028658.tif 000003